(57)【要約】【課題】  下地鋼板が本来有する優れた伸びフランジ性が損なわれることなく、優れた伸びフランジ性を示す溶融亜鉛めっき又は合金化溶融亜鉛めっき鋼板を提供する。【解決手段】  Ｚｎによる鋼板結晶粒界の侵食深さが伸びフランジ性を劣化させる要因であり、Ｚｎ侵食深さを小さくすることにより伸びフランジ性の劣化を防止できることを見出しなされたもので、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）を３０μｍ以下とすることを特徴とする。【選択図】      図１
2005154870.tif 000002
【特許請求の範囲】
【請求項１】
めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下であることを特徴とするプレス成形性に優れた溶融亜鉛めっき又は合金化溶融亜鉛めっき鋼板。
【請求項２】
母材鋼板が、Ｂを０．０００１〜０．０１mass％含有することを特徴とする請求項１に記載のプレス成形性に優れた溶融亜鉛めっき又は合金化溶融亜鉛めっき鋼板。
【請求項３】
鋼板面の粒界酸化深さが３０μｍ以下である母材鋼板に溶融亜鉛めっきを施すことにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の溶融亜鉛めっき又は合金化溶融亜鉛めっき鋼板を得ることを特徴とする、プレス成形性に優れた溶融亜鉛めっき又は合金化溶融亜鉛めっき鋼板の製造方法。
【請求項４】
スラブ加熱炉においてスラブを下式を満足する条件で加熱し、
（Ｔ−１１７０）×Ｍ≦１７０００
但し  Ｔ：スラブ加熱炉の最高到達雰囲気温度（℃）
Ｍ：スラブがスラブ加熱炉内において１１７０℃以上の雰囲気温度で加熱される時間（分）
このスラブを熱間圧延して得られた熱延鋼板又はこの熱延鋼板を冷間圧延して得られた冷延鋼板に溶融亜鉛めっきを施すことにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の溶融亜鉛めっき又は合金化溶融亜鉛めっき鋼板を得ることを特徴とする、プレス成形性に優れた溶融亜鉛めっき又は合金化溶融亜鉛めっき鋼板の製造方法。
【請求項５】
熱延鋼板を酸洗した後、鋼板表面を片面当たり０．３ｇ／ｍ２以上研削し、この熱延鋼板又はこの熱延鋼板を冷間圧延して得られた冷延鋼板に溶融亜鉛めっきを施すことにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の溶融亜鉛めっき又は合金化溶融亜鉛めっき鋼板を得ることを特徴とする、プレス成形性に優れた溶融亜鉛めっき又は合金化溶融亜鉛めっき鋼板の製造方法。
【請求項６】
母材鋼板をＡｌ濃度が０．１６mass％以下のめっき浴で溶融亜鉛めっきすることにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の溶融亜鉛めっき鋼板を得ることを特徴とする、プレス成形性に優れた溶融亜鉛めっき鋼板の製造方法。
【請求項７】
母材鋼板をＡｌ濃度が０．１４mass％以下のめっき浴で溶融亜鉛めっきした後、合金化処理を施すことにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の合金化溶融亜鉛めっき鋼板を得ることを特徴とする、プレス成形性に優れた合金化溶融亜鉛めっき鋼板の製造方法。
【発明の詳細な説明】
【技術分野】
【０００１】
本発明は、プレス成形性に優れ、特に自動車車体の素材として好適な溶融亜鉛めっき又は合金化溶融亜鉛めっき鋼板とその製造方法に関するものである。
【背景技術】
【０００２】
近年、自動車車体の材料として塗装後耐食性と溶接性に優れた合金化溶融亜鉛めっき鋼板が多く使用されている。最近では、自動車の燃費向上と排気ガス低減の必要性から自動車車体の軽量化が求められ、同時に衝突安全性の面から自動車車体の高強度化も併せて要望されており、このため自動車車体の素材として高強度鋼板を下地とした合金化溶融亜鉛めっき鋼板の使用が増加している。一方、自動車用部品は形状が複雑なものが多く、また製造においては高い生産性が要求されることから、プレス成形により加工される場合が多い。このため自動車車体の材料には良好なプレス加工性が求められる。
【０００３】
高強度鋼板において良好なプレス成形性を実現するために必要とされる材料特性は、延性とりわけ伸びフランジ性である。しかし、合金化溶融亜鉛めっき鋼板は、同等の強度レベルを持つ冷延鋼板と比較して伸びフランジ性が劣ることが知られている。そのため、従来の合金化溶融亜鉛めっき鋼板は冷延鋼板よりもプレス成形性に劣るという問題があった。
【０００４】
このような合金化溶融亜鉛めっき鋼板の問題を解決するため、従来より様々な検討がなされてきた。最も多く提案されてきた解決手段は、鋼板自体の伸びフランジ性を向上させる方法である。
例えば、特許文献１には、鋼板成分と熱延条件及び連続溶融亜鉛めっきラインにおける熱処理条件を規定することにより、良好なプレス加工性を有する合金化溶融亜鉛めっき鋼板を得る方法が提案されている。また、特許文献２には、連続溶融亜鉛めっきラインにおける焼鈍条件を最適化し、鋼板組織を制御することで良好な伸びフランジ性を有する合金化溶融亜鉛めっき鋼板を得る方法が提案されている。
【特許文献１】特開平２−２９０９５５号公報
【特許文献２】特開平８−１３４５９１号公報
【発明の開示】
【発明が解決しようとする課題】
【０００５】
しかし、これらの方法では、鋼板自体の伸びフランジ性は改善されるものの、合金化溶融亜鉛めっきに伴う伸びフランジ性の低下を防止することはできず、最終製品の伸びフランジ性は十分なものではない。
これに対して特許文献３には、合金化溶融亜鉛めっきに伴う伸びフランジ性の低下に着目し、これを制御する方法が提案されている。この方法は、めっき皮膜中のＦｅ濃度を最適化することで、下地鋼板表面の結晶粒界へのＺｎの侵入欠陥数を６０個／ｍｍ以下とし、鋼板とめっき皮膜との密着力を一定範囲内に規定することによって、伸びフランジ性の改善を図ろうとするものである。しかしながら、後述するように本発明者らの知見によれば、この方法によっても伸びフランジ性を十分に改善することはできない。
【特許文献３】特開平７−２８６２５３号公報
【０００６】
したがって本発明の目的は、このような従来技術の課題を解決し、下地鋼板が本来有している優れた伸びフランジ性が損なわれることなく、優れた伸びフランジ性を示す溶融亜鉛めっき又は合金化溶融亜鉛めっき鋼板を提供することにある。
また、本発明の他の目的は、このような優れた伸びフランジ性を有する溶融亜鉛めっき又は合金化溶融亜鉛めっき鋼板を安定して製造することができる製造方法を提供することにある。
【課題を解決するための手段】
【０００７】
本発明者らは、溶融亜鉛めっき鋼板や合金化溶融亜鉛めっき鋼板が冷延鋼板と較べて相対的に伸びフランジ性に劣る原因とその対策について調査検討を行ない、その結果、以下のような事実を知見した。
(1) 溶融亜鉛めっき鋼板や合金化溶融亜鉛めっき鋼板が、同等の強度を持つ冷延鋼板に較べて伸びフランジ性に劣る主な原因は、めっき金属であるＺｎの鋼板結晶粒界への侵食である。すなわち、溶融亜鉛めっき鋼板や合金化溶融亜鉛めっき鋼板に加工を加えると、Ｚｎに侵食された部分（結晶粒界）が起点となって鋼板に亀裂が発生及び伝播し、Ｚｎによる侵食のない場合に較べてより早く破断に至るため、伸びフランジ性が低下する。図２は合金化溶融亜鉛めっき鋼板の母材鋼板面の結晶粒界に生じたＺｎ侵食部分（写真中の矢印部分）の断面拡大写真（ＳＥＭによる断面拡大写真）である。
【０００８】
(2) Ｚｎ侵食部分が伸びフランジ性に影響を及ぼすに当たり、最も支配的な因子はＺｎ侵食部分の最大深さであり、Ｚｎ侵食部分が深いほど伸びフランジ性が低下する。一方、Ｚｎ侵食部分の密度は下地鋼板の結晶粒径に依存するが、伸びフランジ性とは相関が認められない。
また、合金化溶融亜鉛めっき鋼板のめっき皮膜中のＦｅ濃度は伸びフランジ性の直接的な決定因子ではない。めっき皮膜と鋼板の間のＦｅ−Ｚｎ合金化反応が進行するとＺｎ侵食部分の深さが大きくなり、伸びフランジ性は低下する。したがって、見掛け上ではめっき皮膜中のＦｅ濃度が増加すると伸びフランジ性が低下するが、伸びフランジ性の低下はＺｎ侵食部分の深さに依存したものである。したがって、特定の方法によりＺｎによる鋼板結晶粒界の侵食を抑制し、高い伸びフランジ性を維持しつつ、Ｆｅ−Ｚｎ合金化反応を進行させることが可能である。
【０００９】
(3) Ｚｎによる鋼板結晶粒界の侵食深さが小さい溶融亜鉛めっき鋼板や合金化溶融亜鉛めっき鋼板を得るには、以下のような方法が有効である。
(a) 鋼板にＢを添加すると結晶粒界が強化され、その結果、Ｚｎによる鋼板結晶粒界の侵食を抑制することができる。
(b) Ｚｎの鋼板結晶粒界への侵食は粒界酸化部で起こることから、鋼板表面の粒界酸化深さが小さい下地鋼板を用いることにより、Ｚｎの鋼板結晶粒界への侵食深さを小さく抑えることができる。
(c) スラブ加熱時にスラブ表層の内部に酸化が起こり、このとき生成した内部酸化物が酸洗、冷圧、再結晶焼鈍を経た後も鋼板表層の結晶粒界に存在していると結晶粒界が脆弱になり、その結果、Ｚｎによる鋼板結晶粒界の侵食が促進される。したがって、スラブ加熱時の内部酸化物の生成を抑えることにより、Ｚｎによる鋼板結晶粒界の侵食を抑制することができる。スラブ表層の内部酸化物の生成は、スラブ加熱温度と加熱時間を制御することで抑制することができる。
(d) 酸洗後の熱延鋼板表面を研削することにより、上記内部酸化物の一部を除去することができ、これによってもＺｎによる鋼板結晶粒界の侵食を抑制することができる。
(e) 溶融亜鉛めっき時の浴中Ａｌ濃度を低くすることにより、鋼板結晶粒内の合金化反応を促進し、鋼板結晶粒界における選択的な合金化反応の進行を抑制することにより、Ｚｎによる鋼板結晶粒界の侵食を抑制することができる。
【００１０】
本発明は、以上のような知見に基づきなされたもので、その特徴は以下の通りである。
[1] めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下であることを特徴とするプレス成形性に優れた溶融亜鉛めっき又は合金化溶融亜鉛めっき鋼板。
[2] 上記[1]のめっき鋼板において、母材鋼板が、Ｂを０．０００１〜０．０１mass％含有することを特徴とするプレス成形性に優れた溶融亜鉛めっき又は合金化溶融亜鉛めっき鋼板。
[3] 鋼板面の粒界酸化深さが３０μｍ以下である母材鋼板に溶融亜鉛めっきを施すことにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の溶融亜鉛めっき又は合金化溶融亜鉛めっき鋼板を得ることを特徴とする、プレス成形性に優れた溶融亜鉛めっき又は合金化溶融亜鉛めっき鋼板の製造方法。
【００１１】
[4] スラブ加熱炉においてスラブを下式を満足する条件で加熱し、
（Ｔ−１１７０）×Ｍ≦１７０００
但し  Ｔ：スラブ加熱炉の最高到達雰囲気温度（℃）
Ｍ：スラブがスラブ加熱炉内において１１７０℃以上の雰囲気温度で加熱される時間（分）
このスラブを熱間圧延して得られた熱延鋼板又はこの熱延鋼板を冷間圧延して得られた冷延鋼板に溶融亜鉛めっきを施すことにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の溶融亜鉛めっき又は合金化溶融亜鉛めっき鋼板を得ることを特徴とする、プレス成形性に優れた溶融亜鉛めっき又は合金化溶融亜鉛めっき鋼板の製造方法。
【００１２】
[5] 熱延鋼板を酸洗した後、鋼板表面を片面当たり０．３ｇ／ｍ２以上研削し、この熱延鋼板又はこの熱延鋼板を冷間圧延して得られた冷延鋼板に溶融亜鉛めっきを施すことにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の溶融亜鉛めっき又は合金化溶融亜鉛めっき鋼板を得ることを特徴とする、プレス成形性に優れた溶融亜鉛めっき又は合金化溶融亜鉛めっき鋼板の製造方法。
[6] 母材鋼板をＡｌ濃度が０．１６mass％以下のめっき浴で溶融亜鉛めっきすることにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の溶融亜鉛めっき鋼板を得ることを特徴とする、プレス成形性に優れた溶融亜鉛めっき鋼板の製造方法。
[7] 母材鋼板をＡｌ濃度が０．１４mass％以下のめっき浴で溶融亜鉛めっきした後、合金化処理を施すことにより、めっき金属であるＺｎの母材鋼板面における結晶粒界中への侵食深さ（但し、めっき鋼板の板厚断面において、幅１０ｍｍの任意の部分に生じたＺｎの結晶粒界中への侵食部分のうち深さの大きい順に１０点を選び、その１０点の平均値）が３０μｍ以下の合金化溶融亜鉛めっき鋼板を得ることを特徴とする、プレス成形性に優れた合金化溶融亜鉛めっき鋼板の製造方法。
【発明の効果】
【００１３】
本発明の溶融亜鉛めっき鋼板及び合金化溶融亜鉛めっき鋼板は、溶融亜鉛めっきや合金化処理に伴う伸びフランジ性の低下が少ないため、従来製品に較べて優れた伸びフランジ性を示し、プレス成形性が極めて優れている。このためプレス成形が行われる種々の用途に供されるめっき鋼板として、とりわけ自動車車体用鋼板として極めて有用である。
【発明を実施するための最良の形態】
【００１４】
本発明の溶融亜鉛めっき鋼板又は合金化溶融亜鉛めっき鋼板は、めっき金属であるＺｎの母材鋼板面における結晶粒界中への侵食深さ（めっき皮膜と母材鋼板との界面からの板厚方向での深さ）を３０μｍ以下、好ましくは１０μｍ以下としためっき鋼板である。ここで、Ｚｎの母材鋼板面における結晶粒界中への侵食深さとは、めっき鋼板の板厚断面において、幅１０ｍｍの任意の部分に生じたＺｎの結晶粒界中への侵食部分のうち深さの大きい順に１０点を選び、その１０点の平均値と定義する。
先に述べたように溶融亜鉛めっき鋼板や合金化溶融亜鉛めっき鋼板の伸びフランジ性を支配する因子はＺｎの鋼板面結晶粒界への侵食深さであり、この侵食深さ（上記定義による侵食深さ）を３０μｍ以下、好ましくは１０μｍ以下に規制することにより、優れた伸びフランジ性を得ることができる。
【００１５】
図１は、溶融亜鉛めっき鋼板又は合金化溶融亜鉛めっき鋼板について、Ｚｎの母材鋼板面における結晶粒界中への侵食深さと伸びフランジ性（後述する実施例で定義されるΔλ）との関係を調べた結果を示している。この試験では、種々の化学成分を有する鋼（特に、鋼中Ｓｉ量の異なる鋼）を素材とし、熱延条件（加熱温度、仕上げ温度、巻き取り温度）を調整して作製した、粒界酸化の程度が異なる母材鋼板を用いて、連続溶融亜鉛めっきラインにて溶融亜鉛めっき鋼板又は合金化溶融亜鉛めっき鋼板を製造し、伸びフランジ性の評価を行った。同時に、同じ素材の鋼板から連続溶融亜鉛めっきラインの入側にてサンプルを切断採取し、このサンプルに対して実験室において連続溶融亜鉛めっきライン相当の焼鈍処理を施したもの（実験室焼鈍処理材）について、同様の伸びフランジ性の評価を行った。
各供試材の伸びフランジ性の評価は、穴拡げ率の測定によって行い、穴拡げ率λ（％）は下式により求めた。
λ＝{（割れ発生時の穴径ｄ−初期穴径ｄｏ）／初期穴径ｄｏ}×１００
測定に用いたポンチは先端角度６０°の円錐ポンチとし、初期穴径は１０ｍｍとした。
【００１６】
めっきを行わなかった実験室焼鈍処理材と溶融亜鉛めっき又は合金化溶融亜鉛めっき鋼板の伸びフランジ性を比較することにより、めっき皮膜の存在に起因する伸びフランジ性の低下量を見積もることができる。溶融亜鉛めっき又は合金化溶融亜鉛めっき鋼板の穴拡げ率をλＧ、これに対応する実験室焼鈍処理材の穴拡げ率をλＳとし、下式で定義される伸びフランジ性の低下量Δλを用いて、伸びフランジ性の低下量を評価した。
Δλ＝{（λＳ−λＧ）／λＳ}×１００（％）
一方、母材鋼板面の結晶粒界中へのＺｎの侵食深さは、以下の方法で求めた。溶融亜鉛めっき鋼板又は合金化溶融亜鉛めっき鋼板の板厚断面を幅１０ｍｍにわたって走査型電子顕微鏡（ＳＥＭ）で観察し、観察されたＺｎ侵食部分の中から深さの大きい順に１０点を選び、その１０点の平均値を求め、この値をＺｎの結晶粒界中への侵食深さとした。なお、Ｚｎ侵食部分の断面形態は楔型をしていることが多く、先端位置を決定しにくい。そこで、図４に示すようにＺｎ侵食部分の幅が０．５μｍとなる位置を先端とした。
【００１７】
図１によれば、母材鋼板面の結晶粒界中へのＺｎの侵食深さが浅いほど、伸びフランジ性が改善されることが判る。具体的には、侵食深さが３０μｍ以下において伸びフランジ性の低下量Δλは３０％未満となり、実用上、冷延鋼板とほぼ同等に扱える溶融亜鉛めっき又は合金化溶融亜鉛めっき鋼板が得られる。また、図１によれば、さらに良好な伸びフランジ性を得るためには、侵食深さは１０μｍ以下が好ましいことが判る。このため、本発明ではめっき金属であるＺｎの母材鋼板面における結晶粒界中への侵食深さを３０μｍ以下、好ましくは１０μｍ以下とする。
なお、概して溶融亜鉛めっき鋼板の方が合金化溶融亜鉛めっき鋼板よりも伸びフランジ性の低下量は小さかった。これは、合金化溶融亜鉛めっき鋼板の場合には、合金化処理の過程でＺｎの鋼板面結晶粒界への侵食が進行するためであると考えられる。しかしながら、溶融亜鉛めっき鋼板においても、Ｚｎの侵食深さが深い場合には、Ｚｎの侵食深さが浅い合金化溶融亜鉛めっき鋼板に比べて伸びフランジ性の低下量は大きかった。すなわち、溶融亜鉛めっき或いは合金化溶融亜鉛めっきというめっき種の違いに拘りなく、伸びフランジ性はＺｎの鋼板面結晶粒界への侵食深さにより一義的に決まることが判った。
【００１８】
次に、本発明の溶融亜鉛めっき鋼板又は合金化溶融亜鉛めっき鋼板の母材鋼板（めっき下地鋼板）の好ましい成分組成について説明する。
Ｃは鋼板の強度を確保するための基本的な成分である。また、必要に応じて、Ｓｉ、Ｍｎなどの他成分との組合せにより鋼板の焼入性を高め、鋼板を二相組織とすることも可能である。Ｃが０．０００５mass％未満では鋼板の強度が不十分であるが、０．２mass％を超えるＣの過剰な添加は溶接性及び加工性を劣化させる。このためＣ量は０．０００５〜０．２mass％とすることが適当である。
【００１９】
Ｓｉはフェライト相の形成を促進し、鋼板組織を安定させる効果がある。また、固溶強化によってフェライト相の強度を上げ、鋼板の強度を増加させる。特に、二相組織鋼の場合は、フェライト相と硬質相の強度差を減少させるため、鋼板内の強度分布を均一にし、伸びフランジ性を向上させる効果がある。その反面、ＳｉはＦｅと比較して易酸化性元素であるため、過剰に添加すると鋼板表面に酸化物を形成し、溶融亜鉛めっきのめっき性及び合金化処理性を劣化させる。Ｓｉを１．５mass％を超えて添加するとめっき性及び合金化処理性が著しく劣化する。このためＳｉ量は１．５mass％以下とすることが適当である。一方、上記のＳｉの効果を得るにはＳｉ量は０．１mass％以上とすることが好ましい。
【００２０】
Ｍｎは、固溶強化、結晶粒の細粒化による強化によって鋼板の強度と靭性を向上させるのに有効な元素である。しかし、２．５mass％を超える添加は鋼板組織にマンガンバンドを形成し、伸びフランジ性を劣化させる。このためＭｎ量は２．５mass％以下とすることが適当である。一方、上記のＭｎの効果を得るにはＭｎ量は０．５mass％以上とすることが好ましい。
Ｐは鋼の強度を向上させる効果があるが、反面、鋼板の加工性、めっき密着性及びめっき皮膜の合金化処理性を劣化させる元素でもある。Ｐを０．１mass％を超えて添加すると、鋼板の加工性、めっき密着性及びめっき皮膜の合金化処理性が劣化するため、Ｐは０．１mass％以下とすることが適当である。
Ｓは、加工性を確保する観点から０．０５mass％以下とすることが望ましい。
【００２１】
Ｚｎの鋼板結晶粒界への侵食深さを小さくするためには、Ｚｎによる結晶粒界の侵食を抑制することができる元素を母材鋼板に添加することが好ましく、特に、Ｂを０．０００１〜０．０１mass％の範囲で添加することが有効である。Ｂは、鋼板の結晶粒界に偏析してＺｎの侵食を妨げ、溶融亜鉛めっき鋼板や合金化溶融亜鉛めっき鋼板の伸びフランジ性を向上させる。このような効果を得るためにはＢを０．０００１mass％以上、またその効果をより確実に得るためには０．００１mass％以上添加することが適当である。一方、Ｂは０．０１mass％を超えて添加しても効果が飽和する。
その他、Ｚｎによる結晶粒界の侵食を抑制できる元素としては、結晶粒界に偏析しやすく、結晶粒界へのＺｎ侵食の障害となる働きをする元素であればよく、Ｎ，Ｃ，Ｐなども適量が添加されれば同様の効果を発揮する。
【００２２】
以上の元素の他に、必要に応じて、Ｔｉ、Ｎｂ、Ｃｒ、Ｖ、Ａｌなどの元素の１種以上を、それぞれＴｉ：０．５mass％以下、Ｎｂ：０．３mass％以下、Ｃｒ：１mass％以下、Ｖ：０．１mass％以下、Ａｌ：３mass％以下の範囲で添加してもよい。これらの元素は、鋼板組織を以下のように適正化する作用を有する。例えば、Ｃｒ、Ｖ、Ａｌはオーステナイトを安定化させ、残留オーステナイトの生成を容易にするため、高度の延性が要求される場合に添加される。一方、Ｔｉ、Ｎｂは炭化物を生成して鋼板結晶粒を微細化する作用を有するため、結晶粒微細化により強度を向上させる場合に添加される。このように、鋼板にはその用途や目的とする特性に応じて任意の成分を添加してもよい。
【００２３】
溶融亜鉛めっき鋼板又は合金化溶融亜鉛めっき鋼板において、めっき金属であるＺｎの鋼板面結晶粒界への侵食深さを３０μｍ以下、好ましくは１０μｍ以下にするには、上述した母材鋼板へのＢなど添加に加えて、以下のような方法が有効である。
まず、Ｚｎによる鋼板結晶粒界の侵食は粒界酸化部で起こることから、Ｚｎの鋼板結晶粒界中への侵食深さを小さく抑えるためには、鋼板表面の粒界酸化深さが小さい母材鋼板（下地鋼板）を用いることが好ましい。具体的には、鋼板表面の粒界酸化深さ（板厚方向での深さ）が３０μｍ以下、好ましくは１０μｍ以下の母材鋼板に溶融亜鉛めっきを施すことが好ましい。
【００２４】
鋼板表面の粒界酸化深さが小さい鋼板を得るためには、鋼板が表面の酸化を生じやすい状態にある期間に、粒界酸化を抑制する条件にする必要がある。製造工程の中で、鋼板表面が最も酸化する状態となっているのは熱延工程であり、このため、特にスラブ加熱条件、さらには仕上げ圧延条件、巻き取り条件にも注意を払うことが好ましい。
特に、Ｚｎの鋼板結晶粒界への侵食深さを小さく抑えるためには、熱間圧延されるスラブの加熱条件を下式を満足するように制御することが好ましい。
（Ｔ−１１７０）×Ｍ≦１７０００
但し  Ｔ：スラブ加熱炉の最高到達雰囲気温度（℃）
Ｍ：スラブがスラブ加熱炉内において１１７０℃以上の雰囲気温度で加熱される時間（分）
先に述べたようにスラブ加熱時に生成した内部酸化物が鋼板表層の結晶粒界に存在していると結晶粒界が脆弱になり、Ｚｎによる結晶粒界の侵食が促進される。これに対してスラブ加熱条件を低温・短時間にすれば結晶粒界での内部酸化物の生成を抑制することができ、結晶粒界中へのＺｎの侵食を抑制することができる。
【００２５】
表１の鋼種ａのスラブを、スラブ加熱炉内の雰囲気温度とスラブ加熱時間を種々変化させ加熱し、これを熱間圧延した後、酸洗、冷間圧延を経て、連続溶融亜鉛めっきラインに通板して溶融亜鉛めっき又は合金化溶融亜鉛めっき鋼板を製造した。これらのめっき鋼板について、図１の場合と同様の方法で母材鋼板面の結晶粒界中へのＺｎの侵食深さを調べ、スラブ加熱条件との関係を調べた。その結果、溶融亜鉛めっき鋼板や合金化溶融亜鉛めっき鋼板の母材鋼板面における結晶粒界中へのＺｎの侵食深さの程度は、スラブ加熱炉の雰囲気温度と加熱時間の積（Ｔ−１１７０）×Ｍ（但し、Ｔ：スラブ加熱炉の最高到達雰囲気温度（℃）、Ｍ：スラブがスラブ加熱炉内において１１７０℃以上の雰囲気温度で加熱される時間（分））で整理することができることが判った。図３はその結果を示すもので、結晶粒界中へのＺｎの侵食深さ（図３のグラフ中の数値）を３０μｍ以下とするためには、（Ｔ−１１７０）×Ｍ の値を１７０００以下とすることが有効であることが判る。また、図３によれば、（Ｔ−１１７０）×Ｍ の値を１００００以下、より好ましくは５０００以下とすることにより、結晶粒界中へのＺｎの侵食深さをさらに小さくできることが判る。
【００２６】
また、Ｚｎの鋼板面結晶粒界中への侵食深さを小さく抑えるには、酸洗後の熱延鋼板表面を片面当り０．３ｇ／ｍ２以上研削することも有効である。すなわち、スラブ加熱時に上記のような内部酸化物が生成した場合でも、酸洗後の熱延鋼板表面を研削することによって内部酸化物の一部が除去され、母材鋼板面における結晶粒界中へのＺｎ侵食深さを小さくすることができる。この場合、研削量が多いほど効果があり、片面当りの研削量が０．３ｇ／ｍ２未満では明確な効果は認められない。
【００２７】
さらに、溶融亜鉛めっき条件についても、母材鋼板面における結晶粒界中へのＺｎ侵食深さを小さくするのに有効な条件が存在する。すなわち、溶融亜鉛めっき浴中のＡｌ濃度を、めっき後に合金化処理を行う場合（すなわち、合金化溶融亜鉛めっき鋼板を製造する場合）には０．１４mass％以下とし、また、めっき後に合金化処理を行わない場合（すなわち、溶融亜鉛めっき鋼板を製造する場合）には０．１６mass％以下とすることが有効である。このように溶融亜鉛めっき時の浴中Ａｌ濃度を低くすることにより、鋼板結晶粒内の合金化反応が促進され、母材鋼板−めっき界面において均一な合金化反応を生じさせることができる。この結果、鋼板結晶粒界における選択的な合金化反応が抑制され、全体として鋼板結晶粒界中へのＺｎの侵食深さを浅くすることができる。
【００２８】
めっき浴中のＡｌ濃度が、めっき後に合金化処理を行う場合に０．１４mass％を超え、また、めっき後に合金化処理を行わない場合に０．１６mass％を超えると、鋼板結晶粒内の合金化反応が十分に進行せず、母材鋼板−めっき界面における合金化反応を十分に均一化することができない。この結果、鋼板結晶粒界で選択的な合金化反応を生じ、鋼板結晶粒界におけるＺｎ侵食深さが部分的に大きくなってしまう。
以上、母材鋼板面における結晶粒界中へのＺｎ侵食深さを小さくするために有効な方法を述べたが、Ｚｎの鋼板結晶粒界中への侵食深さを３０μｍ以下、好ましくは１０μｍ以下とするには上記方法を適宜組み合わせて実施することが好ましい。
【００２９】
本発明のめっき鋼板の母材鋼板（下地鋼板）は、熱延鋼板、冷延鋼板のいずれでもよい。通常用いられる母材鋼板は、鋼スラブを加熱して熱間圧延した後、酸洗し、必要に応じて冷間圧延することにより製造される。鋼の溶製・鋳造条件、上記した以外の熱間圧延条件、酸洗条件、冷延条件などに特別な制約はない。
この母材鋼板を連続式溶融亜鉛めっきラインにおいて溶融亜鉛めっきし、必要に応じて合金化処理することにより、本発明の溶融亜鉛めっき鋼板又は合金化溶融亜鉛めっき鋼板が得られる。
また、上記した以外の溶融亜鉛めっき条件、合金化処理条件などにも特別な制約はなく、通常行われている方法でよい。また、めっき鋼板の板幅、板厚、めっき皮膜の付着量、皮膜中Ｆｅ濃度も特に制約はない。また、溶融亜鉛めっき前の母材鋼板にＦｅ、Ｎｉ等のプレめっきを行い、合金化反応の均一化を図るようにしてもよい。
【実施例】
【００３０】
［実施例１］
表１に示す鋼種ａ〜ｄを溶製してスラブに鋳造し、このスラブを表２に示す条件で加熱して熱間圧延し、板厚２．６ｍｍの熱延板とした。この熱間圧延では、仕上圧延温度を８７０℃、巻取温度を６００℃とした。熱間圧延後、酸洗し、一部の鋼板については鋼板表面をブラシで研削した。この熱延板の一部はそのまま溶融亜鉛めっき用の下地鋼板（母材鋼板）とし、残りは冷間圧延を施して板厚１．０ｍｍの冷延板とし、これを溶融亜鉛めっき用の下地鋼板（母材鋼板）とした。
【００３１】
連続式溶融亜鉛めっきラインにおいて、前記下地鋼板に焼鈍・還元、溶融亜鉛めっき及び合金化処理を順次施し、合金化溶融亜鉛めっき鋼板を製造した。
上記焼鈍・還元の雰囲気は１５％Ｈ２−８５％Ｎ２とし、均熱温度は８５０℃、均熱時間は６０秒とした。めっき浴温度は４６５℃とし、鋼板両面に溶融亜鉛めっきを施した後、ガスワイピングにより皮膜付着量を片面当たり６０ｇ／ｍ２に調整した。溶融亜鉛めっき後、高周波誘導加熱炉を用いて皮膜中のＦｅ濃度が９〜１１mass％になるように合金化処理を行った。合金化処理後、室温まで冷却し、コイルに巻き取った。
【００３２】
このようにして製造した供試材の伸びフランジ性を評価した。この伸びフランジ性の評価は穴拡げ率の測定によって行い、穴拡げ率λ（％）は下式により求めた。
λ＝｛（割れ発生時の穴径ｄ−初期穴径ｄｏ）／初期穴径ｄｏ｝×１００
この試験の測定に用いたポンチは先端角度６０°の円錐ポンチであり、初期穴径は１０ｍｍとした。穴拡げ率は鋼板の強度レベルにより異なるため、伸びフランジ性の評価は以下の方法で行った。
【００３３】
酸洗後、連続式溶融亜鉛めっきラインでめっきする前に各供試材から下地鋼板のサンプルを採取し、実験室においてこれらサンプルをめっきすることなく連続式溶融亜鉛めっきラインと同じ条件で熱処理した後、穴拡げ率を測定した。これらのラボ作製材は、それらに相当する合金化溶融亜鉛めっき鋼板と板厚及び材質が同等であり、したがって、このラボ作製材と合金化溶融亜鉛めっき鋼板の穴拡げ率を比較することにより、めっき皮膜の存在に起因する伸びフランジ性の低下量を見積もることができる。合金化溶融亜鉛めっき鋼板の穴拡げ率をλＧ、これに対応するラボ作製材の穴拡げ率をλＳとし、下式で定義される伸びフランジ性の低下量Δλを用いて、各めっき鋼板の伸びフランジ性を評価した。
Δλ＝｛（λＳ−λＧ）／λｓ｝×１００（％）
このΔλが３０％以下であれば、合金化溶融亜鉛めっきによる伸びフランジ性の低下量は十分小さく、実用上問題ないと考えられる。
【００３４】
製造された合金化溶融亜鉛めっき鋼板について、めっき鋼板の母材鋼板面における結晶粒界中へのＺｎの侵食深さを測定した。結晶粒界中へのＺｎの侵食深さは以下の方法で求めた。製造された合金化溶融亜鉛めっき鋼板の板厚断面を、幅１０ｍｍにわたって走査型電子顕微鏡（ＳＥＭ）で観察し、観察されたＺｎ侵食部分のうち深さの大きい順に１０点を選んでその平均値を求め、この値をＺｎによる侵食深さとした。なお、Ｚｎ侵食部分の断面形態は楔型をしていることが多く、先端の位置を決定しにくいため、図４に示すようにＺｎ侵食部分の幅が０．５μｍとなる位置を侵食部分の先端とした。
また、製造された合金化溶融亜鉛めっき鋼板の引張強度を測定した。この測定は、圧延方向と直角をなす方向から切り出したＪＩＳ−５号引張試験片を用いて行った。
【００３５】
表２及び表３に、各供試材の製造条件、結晶粒界中へのＺｎの侵食状況及び特性評価の緒果を示す。
表２及び表３において、Ｎｏ．１〜１５は本発明例である。いずれもΔλは３０％以下であり、めっき皮膜の合金化処理に伴う伸びフランジ性の低下が抑制され、伸びフランジ性の良好な合金化溶融亜鉛めっき鋼板が得られている。
Ｎｏ．１〜１５の本発明例のうち、Ｎｏ．１は、Ｂを０．０００１mass％以上含有する下地鋼板を用いているため、Ｚｎ侵食深さが３０μｍ以下となり、Δλが３０％以下となっている。
Ｎｏ．２は、スラブ加熱条件が好ましい範囲にあるため、Ｚｎ侵食深さが３０μｍ以下となり、Δλが３０％以下となっている。
Ｎｏ．３は、酸洗後の熱延鋼板表面を０．３ｇ／ｍ２以上研削しているため、Ｚｎ侵食深さが３０μｍ以下となり、Δλが３０％以下となっている。
【００３６】
Ｎｏ．４は、めっき浴中のＡｌ濃度が０．１４mass％以下であるため、Ｚｎ侵食深さが３０μｍ以下となり、Δλが３０％以下となっている。
Ｎｏ．５は、Ｂを０．０００１mass％以上含有する下地鋼板を用い、且つスラブ加熱条件が好ましい範囲にあるため、Ｚｎ侵食深さが３０μｍ以下となり、Δλが３０％以下となっている。
Ｎｏ．６は、Ｂを０．０００１mass％以上含有する下地鋼板を用い、且つ酸洗後の熱延鋼板表面を０．３ｇ／ｍ２以上研削しているため、Ｚｎ侵食深さが３０μｍ以下となり、Δλが３０％以下となっている。
【００３７】
Ｎｏ．７は、Ｂを０．０００１mass％以上含有する下地鋼板を用い、且つめっき浴中のＡｌ濃度が０．１４mass％以下であるため、Ｚｎ侵食深さが３０μｍ以下となり、Δλが３０％以下となっている。
Ｎｏ．８は、スラブ加熱条件が好ましい範囲にあり、且つ酸洗後の熱延鋼板表面を０．３ｇ／ｍ２以上研削しているため、Ｚｎ侵食深さが３０μｍ以下となり、Δλが３０％以下となっている。
Ｎｏ．９は、スラブ加熱条件が好ましい範囲にあり、且つめっき浴中のＡｌ濃度が０．１４mass％以下であるため、Ｚｎ侵食深さが３０μｍ以下となり、Δλが３０％以下となっている。
【００３８】
Ｎｏ．１０は、酸洗後の熱延鋼板表面を０．３ｇ／ｍ２以上研削し、且つめっき浴中のＡｌ濃度が０．１４mass％以下であるため、Ｚｎ侵食深さが３０μｍ以下となり、Δλが３０％以下となっている。
Ｎｏ．１１は、Ｂを０．０００１mass％以上含有する下地鋼板を用い、且つスラブ加熱条件が好ましい範囲にあり、しかも酸洗後の熱延鋼板表面を０．３ｇ／ｍ２以上研削しているため、Ｚｎ侵食深さが３０μｍ以下となり、Δλが３０％以下となっている。
Ｎｏ．１２は、Ｂを０．０００１mass％以上含有する下地鋼板を用い、且つ酸洗後の熱延鋼板表面を０．３ｇ／ｍ２以上研削し、さらにめっき浴中のＡｌ濃度が０．１４mass％以下であるため、Ｚｎ侵食深さが３０μｍ以下となり、Δλが３０％以下となっている。
【００３９】
Ｎｏ．１３は、スラブ加熱条件が好ましい範囲にあり、且つ酸洗後の熱延鋼板表面を０．３ｇ／ｍ２以上研削し、しかもめっき浴中のＡｌ濃度が０．１４mass％以下であるため、Ｚｎ侵食深さが３０μｍ以下となり、Δλが３０％以下となっている。
Ｎｏ．１４及びＮｏ．１５は、Ｂを０．０００１mass％以上含有する下地鋼板を用い、且つスラブ加熱条件が好ましい範囲にあり、また酸洗後の熱延鋼板表面を０．３ｇ／ｍ２以上研削し、さらにめっき浴中のＡｌ濃度が０．１４mass％以下であるため、Ｚｎ侵食深さが３０μｍ以下となり、Δλが３０％以下となっている。
一方、Ｎｏ．１６〜Ｎｏ．１９は比較例であり、これらはいずれもＺｎ侵食深さが３０μｍ超であるためΔλが３０％を超えている。
【００４０】
［実施例２］
表１に示す鋼種ａ〜ｄを溶製してスラブに鋳造し、このスラブを表２に示す条件で加熱して熱間圧延し、板厚２．６ｍｍの熱延板とした。この熱間圧延では、仕上圧延温度を８７０℃、巻取温度を６００℃とした。熱間圧延後、酸洗し、一部の鋼板については鋼板表面をブラシで研削した。この熱延板の一部はそのまま溶融亜鉛めっき用の下地鋼板（母材鋼板）とし、残りは冷間圧延を施して板厚１．０ｍｍの冷延板とし、これを溶融亜鉛めっき用の下地鋼板（母材鋼板）とした。
【００４１】
連続式溶融亜鉛めっきラインにおいて、前記下地鋼板に焼鈍・還元、溶融亜鉛めっきを順次施し、溶融亜鉛めっき鋼板を製造した。
上記焼鈍・還元の雰囲気は１５％Ｈ２−８５％Ｎ２とし、均熱温度は８５０℃、均熱時間は６０秒とした。めっき浴温度は４６５℃とし、鋼板両面に溶融亜鉛めっきを施した後、ガスワイピングにより皮膜付着量を片面当たり６０ｇ／ｍ２に調整した後、室温まで冷却し、コイルに巻き取った。
【００４２】
このようにして製造した供試材の伸びフランジ性を評価した。この伸びフランジ性の評価は穴拡げ率の測定によって行い、穴拡げ率λ（％）は下式により求めた。
λ＝｛（割れ発生時の穴径ｄ−初期穴径ｄｏ）／初期穴径ｄｏ｝×１００
この試験の測定に用いたポンチは先端角度６０°の円錐ポンチであり、初期穴径は１０ｍｍとした。穴拡げ率は鋼板の強度レベルにより異なるため、伸びフランジ性の評価は以下の方法で行った。
【００４３】
酸洗後、連続式溶融亜鉛めっきラインでめっきする前に各供試材から下地鋼板のサンプルを採取し、実験室においてこれらサンプルをめっきすることなく連続式溶融亜鉛めっきラインと同じ条件で熱処理した後、穴拡げ率を測定した。これらのラボ作製材は、それらに相当する溶融亜鉛めっき鋼板と板厚及び材質が同等であり、したがって、このラボ作製材と溶融亜鉛めっき鋼板の穴拡げ率を比較することにより、めっき皮膜の存在に起因する伸びフランジ性の低下量を見積もることができる。溶融亜鉛めっき鋼板の穴拡げ率をλＧ、これに対応するラボ作製材の穴拡げ率をλＳとし、下式で定義される伸びフランジ性の低下量Δλを用いて、各めっき鋼板の伸びフランジ性を評価した。
Δλ＝｛（λＳ−λＧ）／λｓ｝×１００（％）
このΔλが３０％以下であれば、溶融亜鉛めっきによる伸びフランジ性の低下量は十分小さく、実用上問題ないと考えられる。
【００４４】
製造された溶融亜鉛めっき鋼板について、めっき鋼板の母材鋼板面における結晶粒界中へのＺｎの侵食深さを測定した。結晶粒界中へのＺｎの侵食深さは以下の方法で求めた。製造された溶融亜鉛めっき鋼板の板厚断面を、幅１０ｍｍにわたって走査型電子顕微鏡（ＳＥＭ）で観察し、観察されたＺｎ侵食部分のうち深さの大きい順に１０点を選んでその平均値を求め、この値をＺｎによる侵食深さとした。なお、Ｚｎ侵食部分の断面形態は楔型をしていることが多く、先端の位置を決定しにくいため、Ｚｎ侵食部分の幅が０．５μｍとなる位置を侵食部分の先端とした（図４）。
また、製造された溶融亜鉛めっき鋼板の引張強度を測定した。この測定は、圧延方向と直角をなす方向から切り出したＪＩＳ−５号引張試験片を用いて行った。
表４に、各供試材の結晶粒界中へのＺｎの侵食状況及び特性評価の緒果を示す。なお、各供試材の製造条件は、合金化処理を行わない以外は実施例１と同じであり、表２に示される製造条件とした。
【００４５】
表４において、Ｎｏ．１〜１５は本発明例である。いずれもΔλは３０％以下であり、溶融亜鉛めっきに伴う伸びフランジ性の低下が抑制され、伸びフランジ性の良好な溶融亜鉛めっき鋼板が得られている。
Ｎｏ．１〜１５の本発明例のうち、Ｎｏ．１は、Ｂを０．０００１mass％以上含有する下地鋼板を用いているため、Ｚｎ侵食深さが３０μｍ以下となり、Δλが３０％以下となっている。
Ｎｏ．２は、スラブ加熱条件が好ましい範囲にあるため、Ｚｎ侵食深さが３０μｍ以下となり、Δλが３０％以下となっている。
Ｎｏ．３は、酸洗後の熱延鋼板表面を０．３ｇ／ｍ２以上研削しているため、Ｚｎ侵食深さが３０μｍ以下となり、Δλが３０％以下となっている。
【００４６】
Ｎｏ．４は、めっき浴中のＡｌ濃度が０．１６mass％以下であるため、Ｚｎ侵食深さが３０μｍ以下となり、Δλが３０％以下となっている。
Ｎｏ．５は、Ｂを０．０００１mass％以上含有する下地鋼板を用い、且つスラブ加熱条件が好ましい範囲にあるため、Ｚｎ侵食深さが３０μｍ以下となり、Δλが３０％以下となっている。
Ｎｏ．６は、Ｂを０．０００１mass％以上含有する下地鋼板を用い、且つ酸洗後の熱延鋼板表面を０．３ｇ／ｍ２以上研削しているため、Ｚｎ侵食深さが３０μｍ以下となり、Δλが３０％以下となっている。
【００４７】
Ｎｏ．７は、Ｂを０．０００１mass％以上含有する下地鋼板を用い、且つめっき浴中のＡｌ濃度が０．１６mass％以下であるため、Ｚｎ侵食深さが３０μｍ以下となり、Δλが３０％以下となっている。
Ｎｏ．８は、スラブ加熱条件が好ましい範囲にあり、且つ酸洗後の熱延鋼板表面を０．３ｇ／ｍ２以上研削しているため、Ｚｎ侵食深さが３０μｍ以下となり、Δλが３０％以下となっている。
Ｎｏ．９は、スラブ加熱条件が好ましい範囲にあり、且つめっき浴中のＡｌ濃度が０．１６mass％以下であるため、Ｚｎ侵食深さが３０μｍ以下となり、Δλが３０％以下となっている。
【００４８】
Ｎｏ．１０は、酸洗後の熱延鋼板表面を０．３ｇ／ｍ２以上研削し、且つめっき浴中のＡｌ濃度が０．１６mass％以下であるため、Ｚｎ侵食深さが３０μｍ以下となり、Δλが３０％以下となっている。
Ｎｏ．１１は、Ｂを０．０００１mass％以上含有する下地鋼板を用い、且つスラブ加熱条件が好ましい範囲にあり、しかも酸洗後の熱延鋼板表面を０．３ｇ／ｍ２以上研削しているため、Ｚｎ侵食深さが３０μｍ以下となり、Δλが３０％以下となっている。
Ｎｏ．１２は、Ｂを０．０００１mass％以上含有する下地鋼板を用い、且つ酸洗後の熱延鋼板表面を０．３ｇ／ｍ２以上研削し、さらにめっき浴中のＡｌ濃度が０．１６mass％以下であるため、Ｚｎ侵食深さが３０μｍ以下となり、Δλが３０％以下となっている。
【００４９】
Ｎｏ．１３は、スラブ加熱条件が好ましい範囲にあり、且つ酸洗後の熱延鋼板表面を０．３ｇ／ｍ２以上研削し、しかもめっき浴中のＡｌ濃度が０．１６mass％以下であるため、Ｚｎ侵食深さが３０μｍ以下となり、Δλが３０％以下となっている。
Ｎｏ．１４及びＮｏ．１５は、Ｂを０．０００１mass％以上含有する下地鋼板を用い、且つスラブ加熱条件が好ましい範囲にあり、また酸洗後の熱延鋼板表面を０．３ｇ／ｍ２以上研削し、さらにめっき浴中のＡｌ濃度が０．１６mass％以下であるため、Ｚｎ侵食深さが３０μｍ以下となり、Δλが３０％以下となっている。
一方、Ｎｏ．１６〜Ｎｏ．１９は比較例であり、これらはいずれもＺｎ侵食深さが３０μｍ超であるためΔλが３０％を超えている。
【００５０】
【表１】
2005154870.tif 000003
【００５１】
【表２】
2005154870.tif 000004
【００５２】
【表３】
2005154870.tif 000005
【００５３】
【表４】
2005154870.tif 000006
【図面の簡単な説明】
【００５４】
【図１】溶融亜鉛めっき鋼板又は合金化溶融亜鉛めっき鋼板について、母材鋼板面の結晶粒界中へのＺｎ侵食深さと伸びフランジ性との関係を示すグラフ
【図２】合金化溶融亜鉛めっき鋼板の母材鋼板面の結晶粒界に生じたＺｎ侵食部分のＳＥＭによる断面拡大写真
【図３】スラブ加熱条件と母材鋼板面の結晶粒界中へのＺｎ侵食深さとの関係を示すグラフ
【図４】実施例におけるＺｎ侵食深さの測定方法を示す説明図
【図１】
2005154870.tif 000007
【図２】
2005154870.tif 000008
【図３】
2005154870.tif 000009
【図４】
2005154870.tif 000010